ПОКРЫТИЯ ДЛЯ ОПТИЧЕСКОГО ВОЛОКНА, ОТВЕРЖДАЕМЫЕ МОНОХРОМАТИЧЕСКИМ АКТИНИЧНЫМ ИЗЛУЧЕНИЕМ

1. Способ покрытия оптического волокна, включающий в себя стадии:
(a) вытягивания стеклянного оптического волокна через вытяжную колонну;
(b) нанесения композиции первичного покрытия на поверхность стеклянного оптического волокна;
(c) необязательно, подвергания композиции первичного покрытия воздействию первого светоизлучающего диода (LED), способного излучать УФ-излучение, для отверждения указанной композиции первичного покрытия;
(d) нанесения композиции вторичного покрытия на композицию первичного покрытия;
(e) подвергания композиции первичного покрытия и композиции вторичного покрытия воздействию по меньшей мере одного светоизлучающего диода из группы, состоящей из первого светоизлучающего диода (LED) и второго светоизлучающего диода (LED), способного излучать УФ-излучение, для отверждения указанной композиции первичного покрытия и указанной композиции вторичного покрытия с целью формирования отвержденного первичного покрытия на поверхности оптического волокна и отвержденного вторичного покрытия на поверхности отвержденного первичного покрытия;
при этом композиция вторичного покрытия содержит:
i. от примерно 5% мас. до примерно 20% мас. мономера простого винилового эфира относительно общей массы композиции вторичного покрытия, где мономер простого винилового эфира содержит основную цепь, выбранную из группы, состоящей из этиленоксида, пропиленоксида или бутиленоксида;
ii. уретан(мет)акрилатный олигомер; и
iii. один или большее число свободнорадикальных фотоинициаторов.
2. Способ покрытия оптического волокна по п. 1, в котором простой виниловый эфир представляет собой простой дивиниловый эфир триэтиленгликоля или простой дивиниловый эфир диэтиленгликоля.
3. Способ покрытия оптического волокна по п. 1 или 2, в котором один или большее число свободнорадикальных фотоинициаторов выбраны из группы, состоящей из моноацилфосфиноксида и бисацилфосфиноксида.
4. Способ покрытия оптического волокна по любому из пп. 1-3, в котором покрытие представляет собой композицию вторичного покрытия или композицию красителя и дополнительно содержит:
пигмент или комбинацию пигментов или другое красящее вещество в количестве от примерно 0% мас. до примерно 10% мас. на сухую массу относительно общей массы композиции вторичного покрытия.
5. Способ покрытия оптического волокна по любому из пп. 1-4, в котором по меньшей мере один из первого LED или второго LED испускает излучение с максимальной интенсивностью при длине волны примерно 395 нм.
6. Способ покрытия оптического волокна по любому из пп. 1-5, в котором и первый LED и второй LED испускает излучение с максимальной интенсивностью при длине волны примерно 395 нм.
7. Способ покрытия оптического волокна по любому из пп. 1-6, в котором компонент (ii) исключает простой виниловый эфир или модифицированные простым виниловым эфиром группы.
8. Способ покрытия оптического волокна по любому из пп. 1-7, в котором композиция вторичного покрытия также содержит пентаэритрит-тетра-3-меркаптопропионат в количестве от примерно 0% мас. до примерно 3% мас. относительно общей массы композиции вторичного покрытия.
9. Способ покрытия оптического волокна по любому из пп. 1-8, в котором верхняя поверхность отвержденного вторичного покрытия имеет процент прореагировавшей акрилатной ненасыщенности (% RAU) примерно 71% или выше.
10. Способ покрытия оптического волокна по любому из пп. 1-9, в котором верхняя поверхность отвержденного вторичного покрытия имеет процент прореагировавшей акрилатной ненасыщенности (% RAU) примерно 75% или выше.
11. Способ покрытия оптического волокна по любому из пп. 1-10, в котором верхняя поверхность отвержденного вторичного покрытия имеет процент прореагировавшей акрилатной ненасыщенности (% RAU) примерно 80% или выше.
12. Способ покрытия оптического волокна по любому из пп. 1-11, в котором стеклянное оптическое волокно вытягивают при линейной скорости по меньшей мере 1800 м/мин.
13. Способ покрытия оптического волокна по любому из пп. 1-12, в котором стеклянное оптическое волокно вытягивают при линейной скорости менее 2300 м/мин.
14. Способ покрытия оптического волокна по любому из пп. 1-13, в котором мономер простого винилового эфира присутствует в количестве от примерно 5% мас. до примерно 10% мас. относительно общей массы композиции вторичного покрытия.
15. Способ покрытия оптического волокна по любому из пп. 1-14, в котором компонент (iii) представляет собой смесь фотоинициаторов TPO/BAPO, присутствующую в количестве от примерно 0,1% мас. до примерно 5% мас. относительно общей массы композиции вторичного покрытия.
16. Жидкая отверждаемая излучением композиция для покрытия оптического волокна, содержащая:
(a) компонент, имеющий электронодонорный заместитель, присоединенный к винильной группе, присутствующий в количестве от примерно 0,5% мас. до примерно 20% мас. относительно общей массы жидкой отверждаемой излучением композиции;
(b) (мет)акрилатный олигомер;
(c) (мет)акрилатный мономер-разбавитель; и
(d) свободнорадикальный фотоинициаторный компонент;
где композиция выполнена с возможностью достижения
процента прореагировавшей акрилатной ненасыщенности (% RAU) верхней поверхности по меньшей мере примерно 71%, более предпочтительно по меньшей мере примерно 75%, предпочтительно по меньшей мере примерно 80% в соответствии со способом LED ДСК, когда указанная композиция отверждается под действием источника монохроматического актиничного излучения с пиковыми значениями спектра излучения в диапазоне от примерно 355 нм до примерно 420 нм.
17. Жидкая отверждаемая излучением композиция для покрытия оптического волокна по п. 16, в которой компонент, имеющий электронодонорный заместитель, присоединенный к винильной группе, выбран из группы, состоящей из простых виниловых эфиров, винилфосфонатов, виниловых простых тиоэфиров и винилсульфонатов, и электронодонорный заместитель не содержит атомов азота.
18. Жидкая отверждаемая излучением композиция для покрытия оптического волокна по п. 16, в которой компонент, имеющий электронодонорный заместитель, присоединенный к винильной группе, выбран из группы, состоящей из N-замещенного (мет)акриламида, винилацетата, стирола, алкилстирола, галогенстирола, N-винилпирролидона, N-винилкапролактама, винилхлорида и винилиденхлорида.
19. Жидкая отверждаемая излучением композиция для покрытия оптического волокна по п. 17, в которой компонент, имеющий электронодонорный заместитель, присоединенный к винильной группе, представляет собой мономер простого винилового эфира, который является многофункциональным.
20. Жидкая отверждаемая излучением композиция для покрытия оптического волокна по п. 19, в которой мономер простого винилового эфира является алкоксилированным.
21. Жидкая отверждаемая излучением композиция для покрытия оптического волокна по любому из пп. 16-20, в которой мономер простого винилового эфира присутствует в количестве от примерно 0,5% мас. до примерно 15% мас. относительно общей массы композиции, и содержит основную цепь, выбранную из группы, состоящей из этиленоксида, пропиленоксида или бутиленоксида.
22. Жидкая отверждаемая излучением композиция для покрытия оптического волокна по любому из пп. 16-21, в которой источник монохроматического актиничного излучения представляет собой один или большее число светоизлучающих диодов (LED).
23. Жидкая отверждаемая излучением композиция для покрытия оптического волокна по любому из пп. 16-22, дополнительно содержащая систему добавок, содержащую:
от примерно 0% мас. до примерно 2% мас. изопропилтиоксантона; и
от примерно 0% мас. до примерно 3% мас. пентаэритрит-тетра-3-меркаптопропионата.
24. Жидкая отверждаемая излучением композиция для покрытия оптического волокна по любому из пп. 16-23, в которой свободнорадикальный фотоинициаторный компонент (d) имеет в среднем не более 12 сопряженных двойных связей в любой отдельной молекуле.
25. Жидкая отверждаемая излучением композиция для покрытия оптического волокна по любому из пп. 16-24, в которой система добавок также содержит краситель, красящее вещество или пигмент.
26. Жидкая отверждаемая излучением композиция для покрытия оптического волокна по любому из пп. 16-24, в которой композиция выполнена с возможностью достижения индекса желтизны менее 30 в пределах 45 минут после отверждения, более предпочтительно менее 20 в пределах 45 минут после отверждения, наиболее предпочтительно менее 12 в пределах 45 минут после отверждения.
27. Жидкая отверждаемая излучением композиция для покрытия оптического волокна по любому из пп. 16-26, в которой, относительно общей массы композиции:
уретан(мет)акрилатный олигомер присутствует в количестве от 10% мас. до 90% мас.;
(мет)акрилатный мономер-разбавитель присутствует в количестве от 10% мас. до 90% мас.;
свободнорадикальный фотоинициаторный компонент присутствует в количестве от 0,1% мас. до 10% мас.;
и краситель, красящее вещество или пигмент присутствует в количестве от 0% мас. до 10% мас. на сухую массу.
28. Жидкая отверждаемая излучением композиция для покрытия оптического волокна по любому из пп. 16-27, в которой свободнорадикальный фотоинициаторный компонент (d) состоит из моноацилфосфиноксида.
29. Покрытое оптическое волокно, полученное с помощью способа по любому из пп. 1-15 или композиции по любому из пп. 16-28.
30. Покрытое оптическое волокно по п. 29, содержащее:
стеклянную сердцевину;
внешнюю кольцевую область оболочки, окружающую и находящуюся в контакте со стеклянной сердцевиной;
первичное покрытие, окружающее и находящееся в контакте с внешней кольцевой областью оболочки, и
вторичное покрытие, окружающее и находящееся в контакте с первичным покрытием.
31. Покрытое оптическое волокно по п. 30, в котором первичное покрытие имеет толщину в диапазоне от 20 мкм до примерно 50 мкм, и вторичное покрытие имеет толщину в диапазоне от 20 мкм до примерно 40 мкм.